(57)【要約】      （修正有）【課題】パーフルオロオクタン酸（ＰＦＯＡ）及びパーフルオロオクタンスルホン酸（ＰＦＯＳ）の排出が抑制されるとともに、初期の及び洗濯後の撥水撥油性に優れる繊維構造物の提供。【解決手段】ポリエステル繊維を含む繊維構造物と、前記繊維構造物の表面に付着するカチオン性化合物と、前記カチオン性化合物を介して前記繊維構造物の表面に付着するアニオン性化合物と、前記アニオン性化合物を介して前記繊維構造物の表面に付着するフッ素樹脂と、を含み、前記アニオン性化合物の重量平均分子量が、３０，０００〜７０，０００であり、前記フッ素樹脂が、炭素鎖である主鎖と炭素数６以下の含フッ素アルキル基である側鎖とを含む重合体である、撥水撥油性ポリエステル繊維構造物。【選択図】なし【特許請求の範囲】
【請求項１】
ポリエステル繊維を含む繊維構造物と、
前記繊維構造物の表面に付着するカチオン性化合物と、
前記カチオン性化合物を介して前記繊維構造物の表面に付着するアニオン性化合物と、
前記アニオン性化合物を介して前記繊維構造物の表面に付着するフッ素樹脂と、を含み、
前記アニオン性化合物の重量平均分子量が、３０，０００〜７０，０００であり、
前記フッ素樹脂が、炭素鎖である主鎖と炭素数６以下の含フッ素アルキル基である側鎖とを含む重合体を含む、撥水撥油性ポリエステル繊維構造物。
【請求項２】
前記アニオン性化合物が、ジヒドロキシジフェニルスルホンおよびその誘導体よりなる群から選択される少なくとも１種と、ホルムアルデヒドとの縮合生成物を含む、請求項１に記載の撥水撥油性ポリエステル繊維構造物。
【請求項３】
前記カチオン性化合物が、不飽和アミン塩酸塩および不飽和カルボン酸アンモニウム塩よりなる群から選択される少なくとも１種に由来するユニットを含む重合体を含む、請求項１または２に記載の撥水撥油性ポリエステル繊維構造物。
【請求項４】
前記フッ素樹脂の高速液体クロマトグラフィ質量分析計で測定されるパーフルオロオクタン酸およびパーフルオロオクタンスルホン酸の濃度が、それぞれ５ｎｇ／ｇ未満である、請求項１〜３のいずれか一項に記載の撥水撥油性ポリエステル繊維構造物。
【請求項５】
ポリエステル繊維を含む繊維構造物の表面に、カチオン性化合物を付与する第１工程と、
前記カチオン性化合物が付与された前記繊維構造物の表面に、アニオン性化合物を付与する第２工程と、
前記アニオン性化合物が付与された前記繊維構造物の表面に、フッ素樹脂を付与する第３工程と、を含み、
前記アニオン性化合物の重量平均分子量が、３０，０００〜７０，０００であり、
前記フッ素樹脂が、炭素鎖である主鎖と炭素数６以下の含フッ素アルキル基である側鎖とを含む重合体を含む、撥水撥油性ポリエステル繊維構造物の製造方法。
【請求項６】
前記第２工程が、ｐＨ３〜６の条件下で行われる、請求項５に記載の撥水撥油性ポリエステル繊維構造物の製造方法。
【発明の詳細な説明】
【技術分野】
【０００１】
本発明は、パーフルオロオクタン酸およびパーフルオロオクタンスルホン酸の排出が抑制されるとともに、撥水撥油性に優れるポリエステル繊維構造物に関する。
【背景技術】
【０００２】
繊維製品に撥水性および撥油性を付与するため、フッ素樹脂系撥水撥油剤が広く使用されている。特許文献１では、ポリエステル繊維を含む繊維構造物（以下、ポリエステル繊維構造物と称す）を、タンニン酸および酸性染料固着剤からなる処理液を用いて浸漬処理した後、フッ素系撥水撥油加工剤で処理する方法が提案されている。
【０００３】
従来、フッ素系撥水撥油剤としては、撥水性能の点で、炭素数が８以上のパーフルオロアルキル基を側鎖に有する樹脂が用いられてきた。このようなフッ素系撥水撥油剤が環境中に排出され、分解されると、パーフルオロオクタン酸（以下、ＰＦＯＡと称す）やパーフルオロオクタンスルホン酸（以下、ＰＦＯＳと称す）を生成する可能性がある。ＰＦＯＡやＰＦＯＳは、近年、環境や人体への蓄積性、有害性が指摘されている。そのため、フッ素系撥水撥油剤の構成単位であるモノマーが有するパーフルオロアルキル基の炭素数を６以下にすることによって、ＰＦＯＡおよびＰＦＯＳを生成させないことが提案されている。
【０００４】
しかし、炭素数が６以下であって、アルキル基の水素全てがフッ素に置換されたアルキル基（パーフルオロアルキル基）を側鎖に有するフッ素樹脂（以下、短鎖ＰＦＡフッ素樹脂と称す）をポリエステル繊維構造物に付与して得られる撥水撥油性ポリエステル繊維構造物は、洗濯後の撥水撥油性（以下、洗濯耐久性と称す場合がある）が不十分であることが指摘されている。これに関して、特許文献２は、短鎖ＰＦＡフッ素樹脂と架橋剤とを併用する方法を提案している。特許文献３は、短鎖ＰＦＡフッ素樹脂と、パラフィン系化合物、脂肪族アマイド系化合物、アルキルエチレン尿素系化合物、シリコーン系化合物などのフッ素元素を含有しない撥水性化合物との混合物を繊維に付着させる方法を提案している。また、特許文献４は、トリアジン環含有化合物皮膜を介して、短鎖ＰＦＡフッ素樹脂を層状に固着させる方法を提案している。
【先行技術文献】
【特許文献】
【０００５】
【特許文献１】特開平０８−２４６３４７号公報
【特許文献２】特開２０１１−２１４２１６号公報
【特許文献３】特開２００７−２４７０９１号公報
【特許文献４】特開２００７−２４７０９０号公報
【発明の概要】
【発明が解決しようとする課題】
【０００６】
しかし、上記いずれの方法においても、洗濯耐久性は不十分である。さらに、厚手のポリエステル繊維構造物に対しては、初期の撥水撥油性も十分ではない。
【課題を解決するための手段】
【０００７】
すなわち、本発明の第一の局面は、ポリエステル繊維を含む繊維構造物と、前記繊維構造物の表面に付着するカチオン性化合物と、前記カチオン性化合物を介して前記繊維構造物の表面に付着するアニオン性化合物と、前記アニオン性化合物を介して前記繊維構造物の表面に付着するフッ素樹脂と、を含み、前記アニオン性化合物の重量平均分子量が、３０，０００〜７０，０００であり、前記フッ素樹脂が、炭素鎖である主鎖と炭素数６以下の含フッ素アルキル基である側鎖とを含む重合体を含む、撥水撥油性ポリエステル繊維構造物に関する。これにより、ＰＦＯＡおよびＰＦＯＳの排出が抑制されるとともに、初期の撥水撥油性および洗濯耐久性が向上する。
【０００８】
アニオン性化合物は、ジヒドロキシジフェニルスルホンおよびその誘導体よりなる群から選択される少なくとも１種と、ホルムアルデヒドとの縮合生成物を含むことが好ましい。カチオン性化合物は、不飽和アミン塩酸塩および不飽和カルボン酸アンモニウム塩よりなる群から選択される少なくとも１種に由来するユニットを含む重合体を含むことが好ましい。初期の撥水撥油性および洗濯耐久性が、さらに向上するためである。
【０００９】
フッ素樹脂の高速液体クロマトグラフィ質量分析計で測定されるＰＦＯＡおよびＰＦＯＳの濃度は、それぞれ５ｎｇ／ｇ未満であることが好ましい。ＰＦＯＡおよびＰＦＯＳの排出が、さらに抑制されるためである。
【００１０】
本発明の第二の局面は、ポリエステル繊維を含む繊維構造物の表面に、カチオン性化合物を付与する第１工程と、前記カチオン性化合物が付与された前記繊維構造物の表面に、アニオン性化合物を付与する第２工程と、前記アニオン性化合物が付与された前記繊維構造物の表面に、フッ素樹脂を付与する第３工程と、を含み、前記アニオン性化合物の重量平均分子量が、３０，０００〜７０，０００であり、前記フッ素樹脂が、炭素鎖である主鎖と炭素数６以下の含フッ素アルキル基である側鎖とを含む重合体を含む、撥水撥油性ポリエステル繊維構造物の製造方法に関する。これにより、ＰＦＯＡおよびＰＦＯＳの排出が抑制されるとともに、初期の撥水撥油性および洗濯耐久性が向上する。
【００１１】
前記第２工程は、ｐＨ３〜６の条件下で行われることが好ましい。初期の撥水撥油性および洗濯耐久性が、さらに向上するためである。
【発明の効果】
【００１２】
本発明によれば、ＰＦＯＡおよびＰＦＯＳの排出が抑制されるとともに、初期の撥水撥油性および洗濯耐久性に優れる繊維構造物を得ることができる。さらに、本発明によれば、繊維構造物として、厚手の繊維構造物を用いた場合であっても、初期の撥水撥油性および洗濯耐久性を向上させることができる。
【発明を実施するための形態】
【００１３】
ナイロン繊維を含む繊維構造物（以下、ナイロン繊維構造物と称す）に短鎖ＰＦＡフッ素樹脂による撥水撥油加工を施す場合、ナイロン繊維構造物を酸性染料固着剤などのアニオン性化合物からなる処理液で前処理した後、短鎖ＰＦＡフッ素樹脂を付与することが行われる。これにより、洗濯耐久性は向上する。しかし、ポリエステル繊維構造物に対して同じ前処理を施しても、ナイロン繊維構造物と同等の洗濯耐久性を得ることはできない。この理由は、以下のように考えられる。繊維構造物に対する撥水撥油加工は、通常、水系で行われる。水中でのポリエステル繊維構造物の表面電位はマイナスであるため、アニオン性化合物との間に静電反発力が生じる。よって、アニオン性化合物は、ポリエステル繊維構造物に固着されにくい。その結果、後工程でアニオン性化合物を介して付与される短鎖ＰＦＡフッ素樹脂は、固着されていないアニオン性化合物とともに、脱落し易くなるものと考えられる。
【００１４】
特許文献１では、アニオン性の化合物であるタンニン酸および酸性染料固着剤を用いて、ポリエステル繊維構造物に前処理を施している。そのため、洗濯耐久性が十分ではない。特許文献４では、ポリエステル繊維構造物の表面を、非イオン性であるトリアジン環含有化合物で処理した後、短鎖ＰＦＡフッ素樹脂を付与している。そのため、ポリエステル繊維構造物の表面にアニオン性化合物が固着されにくく、その後に付与される短鎖ＰＦＡフッ素樹脂も脱落し易くなる。
【００１５】
本実施形態においては、水中での表面電位がマイナスであるポリエステル繊維構造物にカチオン性化合物を付着させた後、アニオン性化合物を付着させる。すなわち、カチオン性化合物を介して、繊維構造物にアニオン性化合物を付着させる。カチオン性化合物は、静電引力によりポリエステル繊維構造物に強固に付着する。アニオン性化合物もまた、静電引力により、カチオン性化合物に強固に付着する。つまり、アニオン性化合物は、カチオン性化合物を介して繊維構造物に強く付着している。さらに、アニオン性化合物の重量平均分子量が大きいため、繊維構造物の表面に形成される皮膜強度が大きい。
【００１６】
次いで、ポリエステル繊維構造物に、アニオン性化合物を介して、炭素鎖である主鎖と炭素数６以下の含フッ素アルキル基である側鎖とを含む重合体を含むフッ素樹脂を付着させる。このフッ素樹脂はカチオン性であるため、フッ素樹脂もまた、アニオン性化合物に強固に付着する。すなわち、ポリエステル繊維構造物に、フッ素樹脂がカチオン性化合物およびアニオン性化合物を介して強固に付着するため、洗濯耐久性が向上する。
【００１７】
フッ素樹脂とアニオン性化合物との付着は、フッ素樹脂の主鎖である炭素鎖が、アニオン性化合物の陰イオン性基に静電引力により引き付けられることで生じる。そのため、側鎖である炭素数６以下の含フッ素アルキル基は、ポリエステル繊維構造物とは反対の方向に安定して配向する。その結果、初期の撥水撥油性も向上する。なお、フッ素樹脂の炭素鎖とポリエステル繊維との間の静電引力は、フッ素樹脂の炭素鎖とアニオン性化合物の陰イオン性基との間の静電引力よりも弱い。そのため、ポリエステル繊維を含むポリエステル繊維構造物に直接、フッ素樹脂を付与しても、含フッ素アルキル基の配向は安定せず、所望の撥水撥油性は得られない。
【００１８】
［ポリエステル繊維構造物］
ポリエステル繊維構造物は、ポリエステル繊維を含んでいる。ポリエステル繊維は、ポリエチレンテレフタレート、ポリブチレンテレフタレート、ポリオキシエトキシベンゾエート、ポリエチレンナフタレートおよびポリシクロヘキサンジメチレンテレフタレートなどの重合体を含む。ポリエステル繊維は、これらの重合体を単独で含んでいても良く、２種以上を含んでいても良い。また、これら重合体と、付加的成分として、イソフタル酸、アジピン酸、スルホイソフタル酸などのジカルボン酸成分、プロピレングリコール、ブチレングリコール、シクロヘキサンジメタノール、ジエチレングリコールなどのジオール成分との共重合体であっても良い。さらに、前記重合体に加えて、ポリエチレングリコールを含んでいても良い。
【００１９】
ポリエステル繊維構造物は、ポリエステル繊維の他、ウール、綿、麻、シルクなどの天然繊維、レーヨン、アセテートなどの再生繊維、ナイロン繊維、ポリウレタン繊維などの合成繊維などを含んでいてもよい。ポリエステル繊維は、ポリエステル繊維構造物に、２０〜１００質量％含まれていることが好ましい。
【００２０】
繊維構造物の形態は特に限定されず、例えば、織物、編物、不織布などが挙げられる。また、目付も特に限定されず、例えば、１０〜４００ｇ／ｍ2である。本実施形態によれば、厚手（例えば目付１５０〜４００ｇ／ｍ2）の繊維構造物であっても、初期および洗濯後の撥水撥油性を向上させることができる。。また、ポリエステル繊維構造物は、分散染料などで染色されていてもよい。
【００２１】
［カチオン性化合物］
ポリエステル繊維構造物の少なくとも表面に、カチオン性化合物が付着している。
カチオン性化合物は、分子内に少なくとも１つの陽イオン性基を有している。そのため、水中での表面電位がマイナスであるポリエステル繊維構造物との間に静電引力が生じ、カチオン性化合物は、ポリエステル繊維構造物に強く付着する。
【００２２】
陽イオン性基としては、アミノ基、アンモニウム基、ホスホニウム基などが挙げられる。なかでも、アミノ基および／またはアンモニウム基を少なくとも１つ有していることが好ましい。アミノ基を有するカチオン性化合物としては、モノアリルアミン塩酸塩、ジアリルアミン塩酸塩、ジメチルアリルアミン塩酸塩などの不飽和アミン塩酸塩に由来するユニットを含む重合体などが挙げられる。アンモニウム基を有するカチオン性化合物としては、（メタ）アクリル酸第４級アンモニウム塩などの不飽和カルボン酸アンモニウム塩や第４級アンモニウム塩型スチレンに由来するユニットを含む重合体などが挙げられる。上記重合体は、これらモノマーの単独重合体であっても良く、２種以上を組み合わせた共重合体であっても良い。また、不飽和アミン塩酸塩と（メタ）アクリルアミドとの共重合体であっても良い。
【００２３】
特に、カチオン性化合物は、不飽和アミン塩酸塩および不飽和カルボン酸アンモニウム塩よりなる群から選択される少なくとも１種に由来するユニットを含む重合体を含むことが好ましい。ポリエステル繊維との間の静電引力が大きく、ポリエステル繊維構造物に付着し易いためである。上記重合体は、例えば、カチオン性化合物の８０質量％以上を占めることが好ましい。
【００２４】
カチオン性化合物の重量平均分子量は、２００，０００〜５００，０００であることが好ましい。ポリエステル繊維構造物の風合いを損なうことなく、ポリエステル繊維構造物に強く付着できるためである。また、カチオン性化合物は、ポリエステル繊維構造物に対して０．０１〜２０質量％付着していることが好ましく、０．１〜５質量％付着していることがより好ましい。カチオン性化合物の付着量がこの範囲であると、後工程で付与されるアニオン性化合物がより付着し易い。
【００２５】
［アニオン性化合物］
カチオン性化合物が付着したポリエステル繊維構造物の少なくとも表面には、カチオン性化合物を介して、重量平均分子量３０，０００〜７０，０００のアニオン性化合物が付着している。アニオン性化合物は、陰イオン性基を有している。そのため、アニオン性化合物の陰イオン性基は、カチオン性化合物の陽イオン性基に静電引力により引き付けられた、アニオン性化合物とカチオン性化合物とが、ポリエステル繊維構造物上で強く結びつく。
【００２６】
アニオン性化合物の重量平均分子量は３０，０００〜７０，０００であり、３０，０００〜５０，０００であることが好ましい。ポリエステル繊維構造物の風合いを損なうことなく、ポリエステル繊維構造物に強く付着できるためである。アニオン性化合物の重量平均分子量が７０，０００を超えると、ゲル化するおそれがある。
【００２７】
アニオン性化合物は、分子内に１個以上の陰イオン性基と２個以上のベンゼン環とを有する化合物であることが好ましい。陰イオン性基としては、スルホン酸基、カルボキシル基、リン酸基、水酸基、メルカプト基などが挙げられる。アニオン性化合物の同一分子内に含まれる陰イオン性基は、１種類であっても２種類以上であっても良い。
【００２８】
なかでも、アニオン性化合物としては、フェノール化合物およびチオフェノール化合物が好ましい。具体的には、フェノールスルホン酸、ジヒドロキシジフェニルスルホン、ノボラック型フェノール樹脂とメタンスルホン酸との共重合体、ベンジル化フェノールスルホン酸、その他のフェノール性ＯＨ基を有する化合物、チオフェノール、さらにこれらの金属キレート化合物やこれらの誘導体とホルムアルデヒドとの縮合生成物が挙げられる。縮合生成物の具体例としては、フェノールスルホン酸／ホルムアルデヒド縮合物、ビスフェノールＳ／ホルムアルデヒド縮合物、チオフェノール／ホルムアルデヒド縮合物などが例示できる。
【００２９】
なかでも、ジヒドロキシジフェニルスルホンおよびその誘導体よりなる群から選択される少なくとも１種と、ホルムアルデヒドとの縮合反応により得られる縮合生成物（以下、ジヒドロキシジフェニルスルホン化合物と称する場合がある）であることが好ましい。
【００３０】
ジヒドロキシジフェニルスルホンは、４，４’−ジヒドロキシジフェニルスルホンであっても良いし、２，４’−ジヒドロキシジフェニルスルホンであっても良い。ジヒドロキシジフェニルスルホンの誘導体としては、アルキル化ジヒドロキシジフェニルスルホン、フッ素原子、塩素原子などを有するハロゲン化ジヒドロキシジフェニルスルホン、およびこれらの混合物が挙げられる。なかでも、４，４’−または２，４’−ジヒドロキシジフェニルスルホンが好ましい。なお、ジヒドロキシジフェニルスルホン化合物は、ジヒドロキシジフェニルスルホンと、ホルムアルデヒドとして、パラホルムアルデヒドとの縮合反応で生成した化合物であっても良い。
【００３１】
アニオン性化合物は、ポリエステル繊維構造物に対して、０．０１〜２０質量％付着していることが好ましく、０．１〜５質量％付着していることがより好ましい。アニオン性化合物の付着量がこの範囲であると、後工程で付与されるフッ素樹脂の付着性がより向上する。
【００３２】
［フッ素樹脂］
アニオン性化合物が付着したポリエステル繊維構造物の表面に、アニオン性化合物を介して、主鎖として炭素鎖を含み、側鎖として炭素数が６以下の含フッ素アルキル基を含む重合体を含むフッ素樹脂が付着している。
【００３３】
フッ素樹脂の高速液体クロマトグラフィ質量分析計（ＬＣ−ＭＳ）で測定されるＰＦＯＡおよびＰＦＯＳの濃度は、それぞれ５ｎｇ／ｇ未満であることが好ましい。ＰＦＯＡは、フッ素樹脂に不純物として混入している場合がある。ＰＦＯＳは、フッ素樹脂の製造過程で生成することが指摘されている。フッ素樹脂の高速液体クロマトグラフィ質量分析計（ＬＣ−ＭＳ）で測定されるＰＦＯＡおよびＰＦＯＳの濃度が、それぞれ５ｎｇ／ｇ未満であると、このフッ素樹脂を用いてコーティングした繊維構造物は、例えばＥＵ（European Union）における規制値（繊維製品における基準値：１μｇ／ｍ2以下）を下回ることが可能となる。
【００３４】
フッ素樹脂は、例えば、不飽和カルボン酸含フッ素アルキルエステルの重合体である。不飽和カルボン酸としては、特に限定されず、アクリル酸、メタクリル酸などが挙げられる。含フッ素アルキル基としては、アルキル基の炭素数が６以下であればよく、特に限定されない。また、アルキル基の水素の少なくとも１つは、フッ素に置換されている。特に、すべての水素がフッ素に置換されたパーフルオロアルキル基であることが、撥水撥油性の点で好ましい。炭素数が６以下の含フッ素アルキル基は、例えば、側鎖の８０質量％以上を占めることが好ましい。これにより、フッ素樹脂が分解した場合であっても、炭素数が８であるＰＦＯＡやＰＦＯＳが生成するのを抑制することができる。
【００３５】
このようなフッ素樹脂としては、市販されている、「ユニダインＴＧ−５６０１」、「ユニダインＴＧ−５５４１」および「ユニダインＴＧ−５５４３」（以上、ダイキン工業株式会社製）、「ＮＫガードＳ−０７」、「ＮＫガードＳ−０９」、「ＮＫガードＳ−５５」、「ＮＫガードＳ−８０」および「ＮＫガードＳ−７５０」（以上、日華化学株式会社製）、「アサヒガードＥ−０８１」、「アサヒガードＥ−０８２」、「アサヒガードＥ−０９２」、「アサヒガードＥ−５００Ｄ」および「アサヒガードＥ−７００」（以上、旭硝子株式会社製）、「マックスガードＦＸ−８５０」、「マックスガードＦＸ−８６０」および「マックスガードＦＸ−８８０」（以上、株式会社京絹化成製）、「パラガードＡＦ６６０」（大原パラヂウム化学株式会社製）、「ＰＦ−１０」、「ＰＦ−２０」および「ＰＦ−３０」（以上、松本油脂製薬株式会社製）、「Ｎｕｖa Ｎ２１１４」（クラリアントジャパン株式会社製）、「スコッチガードＰＭ３６２２」、「スコッチガードＰＭ４９０」および「スコッチガードＰＭ９３０」（以上、住友スリーエム株式会社製）などが好ましく例示される。これらフッ素樹脂は、１種を単独で用いても良く、２種以上を混合して用いても良い。
【００３６】
フッ素樹脂は、皮膜強度の向上、付着性の改善のために、Ｎ−メチロール化合物、ケトン樹脂、アセタール樹脂、イソシアネート化合物、エポキシ樹脂などと混合して用いても良い。なかでも、皮膜強度および風合いの面から、Ｎ−メチロール化合物を併用することが好ましい。
【００３７】
フッ素樹脂の重量平均分子量は、５，０００〜５，０００，０００であることが好ましい。フッ素樹脂の重量平均分子量がこの範囲であると、洗濯耐久性がより向上する。
【００３８】
フッ素樹脂は、ポリエステル繊維構造物に対して０．０２〜１０質量％付着していることが好ましく、０．５〜３質量％付着していることがより好ましい。フッ素樹脂の付着量がこの範囲であると、初期および洗濯後の撥水撥油性がより向上する。
【００３９】
以下、本実施形態の一例を、工程ごとに詳細に説明する。
（１）第１工程：カチオン性化合物の付与工程
まず、ポリエステル繊維構造物の少なくとも表面に、カチオン性化合物を付与する（カチオン化処理）。
カチオン性化合物は、溶媒に溶解させた状態で、ポリエステル繊維構造物の表面に付与される。溶媒としては、水のみであっても良いし、エタノール、イソプロピルアルコールなどの水溶性有機溶媒と水との混合溶媒であっても良い。なかでも、取扱い性の点で、水のみであることが好ましい。
【００４０】
ポリエステル繊維構造物にカチオン性化合物を付与する方法としては、パディング法などの連続式付与法、吸尽法などのバッチ式付与法が挙げられる。なかでも、カチオン性化合物のポリエステル繊維構造物への付与を確実に行える点で、バッチ式付与法が好ましい。
【００４１】
バッチ式付与法により付与する場合、浴比、すなわち、ポリエステル繊維構造物とカチオン性化合物を含む溶液（以下、カチオン化処理剤と称する）との重量比（ポリエステル繊維構造物：カチオン化処理剤）は、１：１０〜１：５０が好ましく、１：１５〜１：３５であることがより好ましい。処理温度は、３０〜８０℃が好ましく、４０〜７０℃がより好ましい。浴比および処理温度がこの範囲であれば、ポリエステル繊維構造物の少なくとも表面に、ムラなく、十分な量のカチオン性化合物を付着させることが容易となる。処理時間は、通常、１〜８０分間であり、好ましくは５〜５０分間である。
【００４２】
バッチ式付与法により付与する場合、カチオン化処理剤におけるカチオン性化合物の濃度は、０．１〜２０％ｏｗｆが好ましく、０．５〜１０％ｏｗｆがより好ましい。連続式付与法により付与する場合、カチオン化処理剤におけるカチオン性化合物の濃度は、０．０１〜１０質量％が好ましく、０．１〜３質量％がより好ましい。カチオン性化合物の濃度がこの範囲であれば、ポリエステル繊維構造物の風合いを損なうことなく、ポリエステル繊維構造物の少なくとも表面に、十分な量のカチオン性化合物を付着させることが容易となる。
【００４３】
カチオン化処理剤は、カチオン性化合物の架橋反応を促進させる化合物（以下、固着反応剤と称す）を含むことが好ましい。これにより、カチオン性化合物のポリエステル繊維構造物への付着性がより向上する。固着反応剤としては、例えば、アルカリ金属の水酸化物、アルカリ金属の炭酸塩またはアルカリ土類金属の水酸化物などが挙げられる。カチオン化処理剤における固着反応剤の濃度は、０．１〜２０ｇ／Ｌであることが好ましい。
【００４４】
カチオン化処理剤のｐＨは、７〜１２であることが好ましい。カチオン化処理剤のｐＨがこの範囲であれば、ポリエステル繊維構造物を損傷することなく、ポリエステル繊維構造物の少なくとも表面に、十分な量のカチオン性化合物を付着させることが容易となる。また、固着反応剤によるカチオン性化合物の架橋反応が、さらに促進される。
【００４５】
ポリエステル繊維構造物にカチオン性化合物を付与した後、過剰に付与されたカチオン性化合物を、水洗などにより除去することが好ましい。カチオン性化合物の除去が不充分であると、処理液中で微粒子の凝集、沈殿などが発生するおそれがある。カチオン性化合物が付与されたポリエステル繊維構造物は、必要に応じて乾燥処理が施され、次のアニオン性化合物の付与工程に供される。
【００４６】
また、本実施形態においては、本工程に先立って、ポリエステル繊維構造物を分散染料などで染色してもよい。染色を行う場合、染色後にソーピング処理が行われる。このとき、処理液にカチオン性化合物とソーピング剤とを添加して、カチオン性化合物の付与とソーピング処理とを、同時に行ってもよい。この場合、非イオン性のソーピング剤を用いることにより、カチオン化処理に影響を与えずにソーピング処理することができる。
【００４７】
（２）第２工程：アニオン性化合物の付与工程
次いで、カチオン性化合物が付与されたポリエステル繊維構造物の少なくとも表面に、アニオン性化合物を付与する（アニオン化処理）。
アニオン性化合物は、溶媒に溶解させた状態で、ポリエステル繊維構造物の表面に付与される。溶媒としては、水のみであっても良いし、エタノール、イソプロピルアルコールなどの水溶性有機溶媒と水との混合溶媒であっても良い。なかでも、取扱い性の点で、水のみであることが好ましい。
【００４８】
ポリエステル繊維構造物にアニオン性化合物を付与する方法としては、パディング法などの連続式付与法、吸尽法などのバッチ式付与法が挙げられる。なかでも、アニオン性化合物のポリエステル繊維構造物への付与を確実に行える点で、バッチ式付与法が好ましい。処理条件は特に限定されず、処理温度は５０〜１００℃程度であれば良く、処理時間は１０〜３０分であれば良い。
【００４９】
バッチ式付与法により付与する場合、浴比、すなわち、ポリエステル繊維構造物とアニオン性化合物を含む溶液（以下、アニオン化処理剤と称する）との重量比（ポリエステル繊維構造物：アニオン化処理剤）は、１：１０〜１：１００が好ましく、１：２０〜１：５０であることがより好ましい。浴比がこの範囲であれば、ポリエステル繊維構造物の少なくとも表面に、ムラなく、十分な量のアニオン性化合物を付着させることが容易となる。
【００５０】
バッチ式付与法により付与する場合、アニオン化処理剤におけるアニオン性化合物の濃度は、０．１〜２０％ｏｗｆが好ましく、０．５〜１０％ｏｗｆがより好ましい。連続式付与法により付与する場合、アニオン化処理剤におけるアニオン性化合物の濃度は、０．０１〜１０質量％が好ましく、０．１〜３質量％がより好ましい。アニオン性化合物の濃度がこの範囲であれば、ポリエステル繊維構造物の風合いを損なうことなく、ポリエステル繊維構造物の少なくとも表面に、十分な量のアニオン性化合物を付着させることが容易となる。よって、後工程で付与されるフッ素樹脂とポリエステル繊維構造物との固着性が、より向上する。
【００５１】
アニオン化処理剤のｐＨは、３〜６であることが好ましく、３〜５であることがより好ましい。アニオン化処理剤のｐＨがこの範囲であれば、カチオン性化合物とアニオン性化合物とを十分に付着させることが容易となる。ｐＨの調整には、酢酸、ギ酸、硫酸アンモニウムなどを用いることができる。
【００５２】
ポリエステル繊維構造物にアニオン性化合物を付与した後、過剰に付与されたアニオン性化合物を、水洗などにより除去することが好ましい。アニオン性化合物の除去が不充分であると、処理液中で微粒子の凝集、沈殿などが発生するおそれがある。アニオン性化合物が付与されたポリエステル繊維構造物は、必要に応じて乾燥処理が施され、次のフッ素樹脂の付与工程に供される。
【００５３】
（３）第３工程：フッ素樹脂の付与工程
次いで、アニオン性化合物が付与されたポリエステル繊維構造物の少なくとも表面に、フッ素樹脂を付与する（フッ素処理）。
フッ素樹脂は、溶媒に溶解または分散させた状態で、ポリエステル繊維構造物の表面に付与される。溶媒としては、水のみであっても良いし、エタノール、イソプロピルアルコールなどの水溶性有機溶媒と水との混合溶媒であっても良い。なかでも、取扱い性の点で、水のみであることが好ましい。
【００５４】
ポリエステル繊維構造物にフッ素樹脂を付与する方法としては、捺染法、パディング法、コーティング法、スプレー法などの連続式付与法、吸尽法などのバッチ式付与法が挙げられる。なかでも、簡便である点で、パディング法が好ましい。パディング法を用いる場合、絞り率（ピックアップ率）は、４０〜１００％であることが好ましい。
【００５５】
連続式付与法により付与する場合、フッ素樹脂を含む溶液または分散液（以下、まとめてフッ素処理剤と称する）におけるフッ素樹脂の濃度は、１〜２５質量％が好ましく、３〜１５質量％がより好ましい。フッ素樹脂の濃度がこの範囲であれば、ポリエステル繊維構造物の風合いを損なわない。また、チョークマークやクラックマークなどを発生させることなく、ポリエステル繊維構造物の少なくとも表面に、十分な量のフッ素樹脂を付着させることが容易となる。その結果、得られるポリエステル繊維構造物は、優れた撥水撥油性を発揮することができる。
【００５６】
ポリエステル繊維構造物にフッ素樹脂を付与した後、乾燥処理および熱セットが施される。乾燥処理および熱セットの条件は特に限定されず、適宜設定することができる。
【００５７】
［実施例］
以下、実施例により本発明をさらに詳しく説明するが、本発明は以下の実施例に限定されるものではない。
なお、実施例における性能の評価は、以下の方法に従った。また、評価結果を表３に示す。
【００５８】
[評価方法]
（１）撥水性
ＪＩＳ  Ｌ１０９２法のスプレー試験に従い、フッ素樹脂付与後のポリエステル繊維構造物の初期、洗濯５回後および洗濯２０回後の撥水性を評価した。撥水性の評価は、表１に基づいて行った。
【００５９】
【表１】
2015229803.tif 000002
【００６０】
（２）撥油性
Ａ．Ａ．Ｔ．Ｃ．Ｃ標準試験法１１８−１９８３に従い、フッ素樹脂付与後のポリエステル繊維構造物の初期、洗濯５回後および洗濯２０回後の撥油性を評価した。撥油性の評価は、表２の各種油に対する耐性に基づいて行った。
【００６１】
【表２】
2015229803.tif 000003
【００６２】
また、試料の洗濯は、試料をタテ２０ｃｍ×ヨコ２０ｃｍの正方形に切り取り、ＪＩＳ  Ｌ０２１７  １０３法に従い、連続して２０回行った。
【００６３】
［実施例１］
（ポリエステル繊維構造物の準備）
ポリエステル平織物（経糸：ポリエステル繊維、１６７ｄｔｅｘ／４８ｆ、緯糸：ポリエステル繊維、１６７ｄｔｅｘ／４８ｆ、目付：２００ｇ／ｍ2）に、常法に従い、精練、前処理およびプレセットを行った後、分散染料で染色（浸染）した。
【００６４】
（カチオン性化合物の付与）
染色されたポリエステル平織物に、ソーピング剤およびカチオン性化合物を含むカチオン化処理剤（ｐＨ１０）を、吸尽法により付与した。浴比（ポリエステル繊維構造物の質量：カチオン化処理剤の質量）を１：２０として、処理温度９０℃で２０分間処理を行った。カチオン性化合物の付着量は、ポリエステル平織物に対して１質量％であった。カチオン化処理剤の組成を以下に示す。
【００６５】
カチオン化処理剤
カチオン性化合物（３％ｏｗｆ）：アリルアミン塩酸塩またはジアリルアミン塩酸塩に由来するユニットを含む重合体含有、重量平均分子量３００，０００、センカ株式会社製、ＡＦＩ−０３
ソーピング剤（１ｇ／Ｌ）：非イオン系界面活性剤、日華化学株式会社製、リポトールＴＣ−３５０
炭酸ナトリウム塩（２ｇ／Ｌ）：株式会社トクヤマ製
【００６６】
（アニオン性化合物の付与）
続いて、カチオン性化合物が付与されたポリエステル平織物に、アニオン性化合物を含むアニオン化処理剤１（ｐＨ４）を、吸尽法により付与した。浴比（ポリエステル繊維構造物：アニオン化処理剤１）は１：２０として、処理温度８０℃で１５分間処理を行った後、１５０℃で１分間、乾燥した。アニオン性化合物の付着量は、ポリエステル平織物に対して１質量％であった。アニオン化処理剤１の組成を以下に示す。
【００６７】
アニオン化処理剤１
アニオン性化合物（３％ｏｗｆ）：ジヒドロキシジフェニルスルホン／ホルムアルデヒド縮合物、重量平均分子量４０，０００、オー・ジー長瀬カラーケミカル株式会社製、ＳＺ９９０４
酢酸（０．５ｍｌ／Ｌ）：日本酢ビ・ポバール株式会社製
【００６８】
（フッ素樹脂の付与）
次に、アニオン性化合物が付与されたポリエステル平織物に、フッ素樹脂を含むフッ素処理剤を、パディング法（絞り率：７０％）により付与した。次いで、１３０℃で９０秒間の乾燥を行った後、１５０℃で６０秒間の熱セットを行い、撥水撥油性ポリエステル繊維構造物を得た。フッ素樹脂の付着量は、ポリエステル平織物に対して１．８質量％であった。フッ素処理剤の組成を以下に示す。
【００６９】
フッ素処理剤
フッ素樹脂（６質量％）：ポリ（パーフルオロヘキシルアクリレート）、重量平均分子量５０，０００、旭硝子株式会社製、アサヒガードＥ−５００Ｄ
Ｎ−メチロール化合物（０．５質量％）：住友化学工業株式会社製、スミテックスレジンＭ３
反応触媒（０．１質量％）：住友化学工業株式会社製、スミテックスアクセローターＡＣＸ
【００７０】
［実施例２］
以下に示すアニオン化処理剤２（ｐＨ４）を用いて、パディング法（絞り率：７０％）によりアニオン性化合物を付与したこと以外は、実施例１と同様にして、撥水撥油性ポリエステル繊維構造物を得た。
【００７１】
アニオン化処理剤２
アニオン性化合物（０．５質量％）：ジヒドロキシジフェニルスルホン／ホルムアルデヒド縮合物、重量平均分子量４０，０００、オー・ジー長瀬カラーケミカル株式会社製、ＳＺ９９０４
酢酸（０．２質量％）：日本酢ビ・ポバール株式会社製
【００７２】
［実施例３］
繊維構造物として、ポリエステルを６５質量％および綿を３５質量％含むポリエステル平織物（経糸：１６７ｄｔｅｘ／４８ｆ、緯糸：１６７ｄｔｅｘ／４８ｆ、目付：２００ｇ／ｍ2）を用いたこと以外は、実施例１と同様にして、撥水撥油性ポリエステル繊維構造物を得た。
【００７３】
［実施例４］
アニオン化処理剤１に替えて、以下に示すアニオン化処理剤３（ｐＨ７）を用いたこと以外は、実施例１と同様にして、撥水撥油性ポリエステル繊維構造物を得た。
【００７４】
アニオン化処理剤３
アニオン性化合物（３％ｏｗｆ）：ジヒドロキシジフェニルスルホン／ホルムアルデヒド縮合物、重量平均分子量４０，０００、オー・ジー長瀬カラーケミカル株式会社製、ＳＺ９９０４
酢酸（０．２ｍｌ／Ｌ）：日本酢ビ・ポバール株式会社製
【００７５】
［比較例１］
カチオン化処理剤に替えて、以下に示すソーピング処理剤を用いたこと、および、アニオン化処理剤１による処理を行わなかったこと以外は、実施例１と同様にして、撥水撥油性ポリエステル繊維構造物を得た。
【００７６】
ソーピング処理剤
ソーピング剤（１ｇ／Ｌ）：非イオン系界面活性剤、日華化学株式会社製、リポトールＴＣ−３５０
炭酸ナトリウム塩（２ｇ／Ｌ）：株式会社トクヤマ製
【００７７】
［比較例２］
カチオン化処理剤に替えて、上記ソーピング処理剤を用いたこと以外は、実施例１と同様にして、撥水撥油性ポリエステル繊維構造物を得た。
【００７８】
［比較例３］
アニオン化処理剤１に替えて、以下に示すアニオン化処理剤４を用いたこと以外は、実施例１と同様にして、撥水撥油性ポリエステル繊維構造物を得た。
【００７９】
アニオン化処理剤４
アニオン性化合物（３％ｏｗｆ）：芳香族スルホン酸誘導体、重量平均分子量１００、明成化学工業株式会社製、メナ２５
酢酸（０．５ｍｌ／Ｌ）：日本酢ビ・ポバール株式会社製
【００８０】
［比較例４］
アニオン化処理剤１に替えて、以下に示すアニオン化処理剤５（ｐＨ４）を用いたこと以外は、実施例１と同様にして、撥水撥油性ポリエステル繊維構造物を得た。
【００８１】
アニオン化処理剤５
アニオン性化合物（３％ｏｗｆ）：ポリアクリル酸塩、重量平均分子量１５，０００、センカ株式会社製、エスカッター８００
酢酸（０．５ｍｌ／Ｌ）：日本酢ビ・ポバール株式会社製
【００８２】
【表３】
2015229803.tif 000004
【００８３】
表３からわかるように、カチオン性化合物およびアニオン性化合物を付与した後に、フッ素樹脂を付与した実施例１〜４では、撥水性について、初期は５級、洗濯２０回後でも３級以上であった。また、撥油性については、初期は４級、洗濯２０回後でも３級であった。
【００８４】
一方、カチオン性化合物およびアニオン性化合物を付与しなかった比較例１では、初期の撥水性は３−４級であり、不十分であった。さらに洗濯２０回後では1級となった。カチオン性化合物を付与せずにアニオン性化合物を付与した後、フッ素樹脂を付与した比較例２は、初期の撥水性には優れるものの、洗濯耐久性が不十分であった。使用したポリエステル平織物には、染色の前処理剤であるカチオン性の薬剤が残留している場合がある。しかし、このような残留物では、アニオン性化合物の付着性が十分ではなく、洗濯耐久性が低下したものと考えられる。分子量の小さいアニオン性化合物を付与した比較例３および４では、初期の撥水性は比較的良好であったが、洗濯耐久性が低下していた。撥油性については、いずれも初期で３級であり、不十分であった。フッ素樹脂の側鎖である含フッ素アルキル基の配向が、不安定なためだと考えられる。
【産業上の利用可能性】
【００８５】
本発明の撥水撥油性ポリエステル繊維構造物は、初期および洗濯後の撥水撥油性に優れるため、スポーツウエア、アウトドア用品、水着などの素材として用いることができる。